(57)【要約】      （修正有）【課題】有機電界発光素子用トリアジン化合物の提供。【解決手段】一般式（１）のトリアジン化合物。2019127440.tif 000032（一般式（１）中、Ａｒ１は、フェニル基、ナフチル基、又はビフェニル基、Ａｒ２は、炭素数１０〜１８の縮環の芳香族炭化水素基、Ａｒ３は、２つ以上の環で構成される総炭素数１０〜２４の芳香族炭化水素基、又は２つ以上の環で構成される総炭素数６〜２３の含窒素芳香族基を表す。）【選択図】図１
2019127440.tif 000002
【特許請求の範囲】
【請求項１】
一般式（１）で表されるトリアジン化合物。
【化１】
2019127440.tif 000031
（一般式（１）中、Ａｒ１は、同一の基を表し、フェニル基、ナフチル基、又はビフェニル基（これらの基は、フッ素原子、炭素数１〜４のアルコキシ基、炭素数１〜４のアルキル基、フェニル基、ナフチル基、キノリル基、又はピリジル基で置換されていてもよい。）を表す。Ａｒ２は、炭素数１０〜１８の縮環の芳香族炭化水素基を表す。Ａｒ３は、２つ以上の環で構成される総炭素数１０〜２４の芳香族炭化水素基、又は２つ以上の環で構成される総炭素数６〜２３の含窒素芳香族基を表す。）
【請求項２】
Ａｒ１が、同一の基を表し、無置換のフェニル基、無置換のナフチル基、又は無置換のビフェニリル基である請求項１に記載のトリアジン化合物。
【請求項３】
Ａｒ１が、同一の基を表し、無置換のフェニル基である請求項１又は請求項２に記載のトリアジン化合物。
【請求項４】
Ａｒ２が、ナフチル基、アントリル基、フェナントリル基、ピレキニル基、トリフェニレニル基、フルオランテニル基、クリセニル基、フルオレニル基、又はベンゾフルオレニル基である請求項１乃至３に記載のトリアジン化合物。
【請求項５】
Ａｒ３が、ビフェニル基、テルフェニル基、ナフチル基、アントリル基、フェナントリル基、ピレニル基、トリフェニレニル基、フルオランテニル基、クリセニル基、ビピリジル基、アザナフチル基、ジアザナフチル基、トリアザナフチル基、テトラアザナフチル基、アザアントリル基、ジアザアントリル基、アザフェナントリル基、ジアザフェナントリル基、フェニル置換ピリジル基、ピリジル置換フェニル基、ビフェニル置換ピリジル基、又はピリジル置換ビフェニル基である請求項１乃至４に記載のトリアジン化合物。
【請求項６】
請求項１に記載のトリアジン化合物を含有することを特徴とする、有機電界発光素子用材料。
【請求項７】
請求項１に記載のトリアジン化合物を含有することを特徴とする、有機電界発光素子用電子輸送材料。
【発明の詳細な説明】
【技術分野】
【０００１】
本発明は、有機電界発光素子の構成成分として有用な新規トリアジン化合物、及びそれを含有する有機電界発光素子に関するものである。
【背景技術】
【０００２】
有機電界発光素子は、発光材料を含有する発光層を、正孔輸送層と電子輸送層で挟み、さらにその外側に陽極と陰極を取付け、発光層に注入された正孔及び電子の再結合により生ずる励起子が失活する際の光の放出（蛍光又はりん光）を利用する素子であり、小型のディスプレイだけでなく大型テレビや照明等へ応用されている。なお、正孔輸送層は正孔輸送層と正孔注入層に、発光層は、電子ブロック層と発光層と正孔ブロック層に、電子輸送層は電子輸送層と電子注入層に分割して構成される場合もある。また、有機電界発光素子のキャリア輸送層（電子輸送層又は正孔輸送層）として、金属、有機金属化合物又はその他有機化合物をドープした共蒸着膜を用いる場合もある。
【０００３】
従来の有機電界発光素子は、無機発光ダイオードに比べて駆動電圧が高く、発光輝度や発光効率も低く、素子寿命も著しく低く、幅広い分野での実用化には至っていなかった。最近の有機電界発光素子は前記欠点が徐々に改良されており、モバイル用途を中心に実用化が始まっている。しかしながら、更なる用途拡大には性能向上が必須であり、発光高効率特性、長寿命特性のより優れた材料が求められている。
【０００４】
有機電界発光素子用の材料として、特許文献１で開示されたトリアジン化合物が挙げられる。しかしながら、発光効率の向上及び長寿命特性の改善の点で更なる改良が求められていた。
【先行技術文献】
【特許文献】
【０００５】
【特許文献１】特開２０１１−１２１９３４号公報
【発明の概要】
【発明が解決しようとする課題】
【０００６】
本発明は、従来公知のトリアジン化合物に比べて、有機電界発光素子の発光効率及び寿命特性を顕著に向上させる特定のトリアジン化合物を提供することをその目的とする。
【０００７】
また、本発明は、当該特定のトリアジン化合物を用いてなる発光効率及び長寿命特性に優れた有機電界発光素子用材料を提供することをその目的とする。
【課題を解決するための手段】
【０００８】
本発明者らは、先の課題を解決すべく鋭意検討を重ねた結果、下記一般式（１）で表される、共役構造を持つピリジル基を有する事を特徴とする新規なトリアジン化合物を電子輸送層として用いた有機電界発光素子が、従来公知の材料を用いたときに比べて、顕著に高発光効率化、及び長寿命化を示すことを見いだし、本発明を完成するに至った。
【０００９】
すなわち本発明は、下記一般式（１）で表されるトリアジン化合物（以下、トリアジン化合物（１）と称する）及びそれを含有する有機電界発光素子に関するものである。
【００１０】
【化１】
2019127440.tif 000003
【００１１】
（一般式（１）中、
Ａｒ１は、同一の基を表し、フェニル基、ナフチル基、又はビフェニル基（これらの基は、フッ素原子、炭素数１〜４のアルコキシ基、炭素数１〜４のアルキル基、フェニル基、ナフチル基、キノリル基、又はピリジル基で置換されていてもよい。）を表す。
Ａｒ２は、炭素数１０〜１８の縮環の芳香族炭化水素基を表す。
Ａｒ３は、２つ以上の環で構成される総炭素数１０〜２４の芳香族炭化水素基、又は２つ以上の環で構成される総炭素数６〜２３の含窒素芳香族基を表す。）
【発明の効果】
【００１２】
本発明のトリアジン化合物（１）は、共役ピリジル基を有する事により、従来公知のトリアジン化合物に比べて還元耐性が優れるという異質な効果を奏する。また、特に電子輸送層として用いた際に、発光効率及び長寿命特性が顕著に優れる有機電界発光素子を提供する事が出来る。
【発明を実施するための形態】
【００１３】
以下、本発明を詳細に説明する。
【００１４】
本発明は、前記一般式（１）で示されるトリアジン化合物に関するものである。
【００１５】
一般式（１）で示されるトリアジン化合物において、２つのＡｒ１は、同一の基を表し、フェニル基、ナフチル基、又はビフェニル基（これらの基は、フッ素原子、炭素数１〜４のアルコキシ基、炭素数１〜４のアルキル基、フェニル基、ナフチル基、キノリル基、又はピリジル基で置換されていてもよい。）を表す。
【００１６】
前記ナフチル基としては、特に限定するものではないが、例えば、１−ナフチル基、又は２−ナフチル基が挙げられる。このうち、有機電界発光素子性能が優れる点で２−ナフチル基が好ましい。
【００１７】
また、前記ビフェニル基としては、特に限定するものではないが、例えば、１，１’−ビフェニル−２−イル基、１，１’−ビフェニル−３−イル基、又は１，１’−ビフェニル−４−イル基が挙げられる。このうち、有機電界発光素子性能が優れる点で、１，１’−ビフェニル−４−イル基、又は１，１’−ビフェニル−３−イル基が好ましい。
【００１８】
前記炭素数１〜４のアルキル基としては、メチル基、エチル基、又は炭素数３〜４の直鎖、分岐、若しくは環状アルキル基と言い換えることができ、特に限定する物ではないが、例えば、メチル基、エチル基、１−プロピル基、２−プロピル基、１−ブチル基、２−ブチル基、又はｔ−ブチル基等が挙げられる。このうち、有機電界発光素子性能が優れる点でメチル基が好ましい。
【００１９】
前記炭素数１〜４のアルコキシ基としては、メトキシ基、エトキシ基、又は炭素数３〜４の直鎖、分岐、若しくは環状アルコキシ基と言い換えることができ、特に限定するものではないが、例えば、メトキシ基、エトキシ基、１−プロピルオキシ基、２−プロピルオキシ基、１−ブトキシ基、ｔ−ブトキシ基が挙げられる。このうち、有機電界発光素子性能が優れる点で、メトキシ基が好ましい。
【００２０】
Ａｒ１については、有機電界発光素子の寿命に優れる点で、同一の基を表し、無置換のフェニル基、無置換のナフチル基、又は無置換のビフェニリル基であることが好ましく、同一の基を表し、フェニル基、１−ナフチル基、１，１’−ビフェニル−４−イル基、又は１，１’−ビフェニル−３−イル基であることがより好ましく、合成が容易な点で無置換のフェニル基であることがより好ましい。
【００２１】
一般式（１）で示されるトリアジン化合物において、Ａｒ２は、炭素数６〜１８の縮環の芳香族炭化水素基を表す。
【００２２】
前記の炭素数６〜１８の縮環の芳香族炭化水素基としては、特に限定するものではないが、例えば、ナフチル基、アントリル基、フェナントリル基、ピレキニル基、トリフェニレニル基、フルオランテニル基、クリセニル基、フルオレニル基、又はベンゾフルオレニル基等が好ましい例として挙げられ、詳しくは、例えば、１−ナフチル基、２−ナフチル基、１−フェナントリル基、２−フェナントリル基、３−フェナントリル基、４−フェナントリル基、９−フェナントリル基、１−アントリル基、２−アントリル基、９−アントリル基、１−ピレニル基、２−ピレニル基、４−ピレニル基、１−トリフェニレニル基、２−トリフェニレニル基、１−フルオランテニル基、２−フルオランテニル基、３−フルオランテニル基、７−フルオランテニル基、８−フルオランテニル基、テトラセン−１−イル基、テトラセン−２−イル基、テトラセン−５−イル基、アセナフチレニル基、クリセン−１−イル基、クリセン−２−イル基、クリセン−３−イル基、クリセン−４−イル基、クリセン−５−イル基、又はクリセン−６−イル基等が挙げられる。
【００２３】
Ａｒ２については、有機電界発光素子性能が優れる点で、ナフチル基、アントリル基、フェナントリル基、ピレキニル基、トリフェニレニル基、フルオランテニル基、クリセニル基、フルオレニル基、又はベンゾフルオレニル基であることが好ましく、１−ナフチル基、９−フェナントリル基、９−アントリル基、又は１−トリフェニレニル基であることがより好ましい。
【００２４】
一般式（１）で示されるトリアジン化合物において、Ａｒ３は、２つ以上の環で構成される総炭素数１０〜２４の芳香族炭化水素基、又は２つ以上の環で構成される総炭素数６〜２３の含窒素芳香族基を表す。
【００２５】
前記の２つ以上の環で構成される総炭素数１０〜２４の芳香族炭化水素基については、２つ以上の環で構成される総炭素数１０〜２４の連結又は縮環の芳香族炭化水素基と言い換えることができ、特に限定するものではないが、ビフェニル基、テルフェニル基、ナフチル基、アントリル基、フェナントリル基、ピレニル基、トリフェニレニル基、フルオランテニル基、又はクリセニル基等が好ましい例として挙げられる。より具体的には、２−ビフェニル基、３−ビフェニル基、４−ビフェニル基、１，１’：４’，１’’−テルフェニル−２−イル基、１，１’：４’，１’’−テルフェニル−３−イル基、１，１’：４’，１’’−テルフェニル−４−イル基、１，１’：４’，１’’−テルフェニル−２’−イル基、１，１’：３’，１’’−テルフェニル−２−イル基、１，１’：３’，１’’−テルフェニル−３−イル基、１，１’：３’，１’’−テルフェニル−４−イル基、１，１’：３’，１’’−テルフェニル−２’−イル基、１，１’：３’，１’’−テルフェニル−４’−イル基、１，１’：３’，１’’−テルフェニル−５’−イル基、１，１’：２’，１’’−テルフェニル−２−イル基、１，１’：２’，１’’−テルフェニル−３−イル基、１，１’：２’，１’’−テルフェニル−４−イル基、１，１’：２’，１’’−テルフェニル−３’−イル基、１，１’：２’，１’’−テルフェニル−４’−イル基、１−ナフチル基、２−ナフチル基、１−フェナントリル基、２−フェナントリル基、３−フェナントリル基、４−フェナントリル基、９−フェナントリル基、１−アントリル基、２−アントリル基、９−アントリル基、１−ピレニル基、２−ピレニル基、４−ピレニル基、１−トリフェニレニル基、２−トリフェニレニル基、１−フルオランテニル基、２−フルオランテニル基、３−フルオランテニル基、７−フルオランテニル基、８−フルオランテニル基、テトラセン−１−イル基、テトラセン−２−イル基、テトラセン−５−イル基、アセナフチレニル基、クリセン−１−イル基、クリセン−２−イル基、クリセン−３−イル基、トリフェニレン−１−イル基、又はトリフェニレニル−２−イル基等が挙げられる。これらのうち、有機電界発光素子性能が優れる点で４−ビフェニル基、又は２−ナフチル基が好ましい。
【００２６】
前記の２つ以上の環で構成される総炭素数６〜２３の含窒素芳香族基については、少なくとも１つの窒素原子を有し２つ以上の環で構成される総炭素数６〜２３の含窒素芳香族基と言い換えることができ、特に限定するものではないが、例えば、ビピリジル基、アザナフチル基、ジアザナフチル基、トリアザナフチル基、テトラアザナフチル基、アザアントリル基、ジアザアントリル基、アザフェナントリル基、ジアザフェナントリル基、フェニル置換ピリジル基、ピリジル置換フェニル基、ビフェニル置換ピリジル基、又はピリジル置換ビフェニル基等が好ましい例として挙げられる。より詳しくは、２−キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、アクリジン−１−イル基、アクリジン−２−イル基、アクリジン−３−イル基、アクリジン−４−イル基、アクリジン−９−イル基、フェナントリジン−１−イル基、フェナントリジン−２−イル基、フェナントリジン−３−イル基、フェナントリジン−４−イル基、フェナントリジン−６−イル基、フェナントリジン−７−イル基、フェナントリジン−８−イル基、フェナントリジン−９−イル基、フェナントリジン−１０−イル基、１，１０−フェナントロリン−２−イル基、１，１０−フェナントロリン−３−イル基、１，１０−フェナントロリン−４−イル基、１，１０−フェナントロリン−５−イル基、４−（２−ピリジル）フェニル基、４−（３−ピリジル）フェニル基、４−（４−ピリジル）フェニル基、３−（２−ピリジル）フェニル基、３−（３−ピリジル）フェニル基、３−（４−ピリジル）フェニル基、２−（２−ピリジル）フェニル基、２−（３−ピリジル）フェニル基、又は２−（４−ピリジル）フェニル基等が挙げられる。これらのうち、有機電界発光素子性能が優れる点で、３−キノリル基、又は４−（２−ピリジル）フェニル基が好ましい。
【００２７】
Ａｒ３については、有機電界発光素子の寿命に優れる点で、ビフェニル基、テルフェニル基、ナフチル基、アントリル基、フェナントリル基、ピレニル基、トリフェニレニル基、フルオランテニル基、クリセニル基、ビピリジル基、アザナフチル基、ジアザナフチル基、トリアザナフチル基、テトラアザナフチル基、アザアントリル基、ジアザアントリル基、アザフェナントリル基、ジアザフェナントリル基、フェニル置換ピリジル基、ピリジル置換フェニル基、ビフェニル置換ピリジル基、又はピリジル置換ビフェニル基であることがより好ましく、合成が容易な点で、２−ビフェニル基、４−ビフェニル基、１−ナフチル基、２−ナフチル基、２−キノリル基、３−キノリル基、４−キノリル基、４−（４−ピリジル）フェニル基、又は４−（２−ピリジル）フェニル基であることがより好ましい。
【００２８】
一般式（１）で示されるトリアジン化合物の具体例としては、以下の（Ａ−１）から（Ａ−１８９）を例示できるが、本発明はこれらに限定されるものではない。
【００２９】
【化２】
2019127440.tif 000004
【００３０】
【化３】
2019127440.tif 000005
【００３１】
【化４】
2019127440.tif 000006
【００３２】
【化５】
2019127440.tif 000007
【００３３】
【化６】
2019127440.tif 000008
【００３４】
【化７】
2019127440.tif 000009
【００３５】
【化８】
2019127440.tif 000010
【００３６】
【化９】
2019127440.tif 000011
【００３７】
【化１０】
2019127440.tif 000012
【００３８】
【化１１】
2019127440.tif 000013
【００３９】
【化１２】
2019127440.tif 000014
【００４０】
【化１３】
2019127440.tif 000015
【００４１】
【化１４】
2019127440.tif 000016
【００４２】
【化１５】
2019127440.tif 000017
【００４３】
【化１６】
2019127440.tif 000018
【００４４】
【化１７】
2019127440.tif 000019
【００４５】
【化１８】
2019127440.tif 000020
【００４６】
【化１９】
2019127440.tif 000021
【００４７】
【化２０】
2019127440.tif 000022
【００４８】
【化２１】
2019127440.tif 000023
【００４９】
【化２２】
2019127440.tif 000024
【００５０】
次に、本発明の有機電界発光素子について説明する。
【００５１】
有機電界発光素子における発光層は、前記のトリアジン化合物（１）を含有することを特徴とし、広義の意味では、陰極と陽極からなる電極に電流を流した際に発光する層のことを指す。具体的には、陰極と陽極からなる電極に電流を流した際に発光する蛍光性化合物を含有する層のことを指す。通常、有機電界発光素子は一対の電極の間に発光層を挟持した構造をとる。
【００５２】
本発明の有機電界発光素子は、必要に応じ発光層の他に、正孔輸送層、電子輸送層、陽極バッファー層及び陰極バッファー層等を有し、陰極と陽極で挟持された構造をとる。具体的には以下に示される構造が挙げられる。
（ｉ）陽極／発光層／陰極
（ｉｉ）陽極／正孔輸送層／発光層／陰極
（ｉｉｉ）陽極／発光層／電子輸送層／陰極
（ｉｖ）陽極／正孔輸送層／発光層／電子輸送層／陰極
（ｖ）陽極／陽極バッファー層／正孔輸送層／発光層／電子輸送層／陰極バッファー層／陰極
本発明の有機電界発光素子における発光層には、従来公知の発光材料を用いることができる。発光層を形成する方法としては、例えば蒸着法、スピンコート法、キャスト法、ＬＢ法などの公知の方法により薄膜を形成する方法がある。
【００５３】
又、この発光層は、樹脂などの結着材と共に発光材料を溶剤に溶かして溶液とした後、これをスピンコート法などにより塗布して薄膜形成することにより得ることができる。このようにして形成された発光層の膜厚については特に制限はなく、状況に応じて適宜選択することができるが、通常は５ｎｍ〜５μｍの範囲である。
【００５４】
次に正孔注入層、正孔輸送層、電子注入層、電子輸送層等、発光層と組み合わせて有機電界発光素子を構成するその他の層について説明する。
【００５５】
正孔注入層、正孔輸送層は、陽極より注入された正孔を発光層に伝達する機能を有し、この正孔注入層、正孔輸送層を陽極と発光層の間に介在させることにより、より低い電界で多くの正孔が発光層に注入される。
【００５６】
また、陰極から注入され、電子注入層及び／又は電子輸送層より発光層に輸送された電子は、発光層と正孔注入層もしくは正孔輸送層の界面に存在する電子の障壁により、正孔注入層もしくは正孔輸送層に漏れることなく発光層内の界面に累積され、発光効率が向上するなど発光性能の優れた素子となる。
【００５７】
上記正孔注入材料、正孔輸送材料は、正孔の注入もしくは輸送、電子の障壁性の何れかを有するものであり、有機物、無機物の何れであってもよい。この正孔注入材料、正孔輸送材料としては、例えばトリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、又、導電性高分子オリゴマー、特にチオフェンオリゴマーなどが挙げられる。正孔注入材料、正孔輸送材料としては、上記のものを使用することができるが、ポルフィリン化合物、芳香族第三級アミン化合物及びスチリルアミン化合物、特に芳香族第三級アミン化合物を用いることが好ましい。
【００５８】
上記芳香族第三級アミン化合物及びスチリルアミン化合物の代表例としては、Ｎ，Ｎ，Ｎ’，Ｎ’−テトラフェニル−４，４’−ジアミノフェニル、Ｎ，Ｎ’−ジフェニル−Ｎ，Ｎ’−ビス（３−メチルフェニル）−〔１，１’−ビフェニル〕−４，４’−ジアミン（ＴＰＤ）、２，２−ビス（４−ジ−ｐ−トリルアミノフェニル）プロパン、１，１−ビス（４−ジ−ｐ−トリルアミノフェニル）シクロヘキサン、Ｎ，Ｎ，Ｎ’，Ｎ’−テトラ−ｐ−トリル−４，４’−ジアミノビフェニル、１，１−ビス（４−ジ−ｐ−トリルアミノフェニル）−４−フェニルシクロヘキサン、ビス（４−ジメチルアミノ−２−メチルフェニル）フェニルメタン、ビス（４−ジ−ｐ−トリルアミノフェニル）フェニルメタン、Ｎ，Ｎ’−ジフェニル−Ｎ，Ｎ’−ジ（４−メトキシフェニル）−４，４’−ジアミノビフェニル、Ｎ，Ｎ，Ｎ’，Ｎ’−テトラフェニル−４，４’−ジアミノジフェニルエーテル、４，４’−ビス（ジフェニルアミノ）クオードリフェニル、Ｎ，Ｎ，Ｎ−トリ（ｐ−トリル）アミン、４−（ジ−ｐ−トリルアミノ）−４’−〔４−（ジ−ｐ−トリルアミノ）スチリル〕スチルベン、４−Ｎ，Ｎ−ジフェニルアミノ−（２−ジフェニルビニル）ベンゼン、３−メトキシ−４’−Ｎ，Ｎ−ジフェニルアミノスチルベンゼン、Ｎ−フェニルカルバゾール、４，４’−ビス〔Ｎ−（１−ナフチル）−Ｎ−フェニルアミノ〕ビフェニル（ＮＰＤ）、４，４’，４’’−トリス〔Ｎ−（３−メチルフェニル）−Ｎ−フェニルアミノ〕トリフェニルアミン（ＭＴＤＡＴＡ）などがあげられる。
【００５９】
又、ｐ型−Ｓｉ、ｐ型−ＳｉＣなどの無機化合物も正孔注入材料、正孔輸送材料として使用することができる。この正孔注入層、正孔輸送層は、上記正孔注入材料、正孔輸送材料を、例えば真空蒸着法、スピンコート法、キャスト法、ＬＢ法などの公知の方法により、薄膜化することにより形成することができる。正孔注入層、正孔輸送層の膜厚については特に制限はないが、通常は５ｎｍ〜５μｍ程度である。この正孔注入層、正孔輸送層は、上記材料の一種又は二種以上からなる一層構造であってもよく、同一組成又は異種組成の複数層からなる積層構造であってもよい。
【００６０】
本発明の有機電界発光素子において、電子輸送層は上記一般式（１）で表されるトリアジン化合物を含むものである。
【００６１】
当該電子輸送層は、上記一般式（１）で表されるトリアジン化合物を、例えば真空蒸着法、スピンコート法、キャスト法、ＬＢ法などの公知の薄膜形成法により製膜して形成することができる。電子輸送層の膜厚は特に制限はないが、通常は５ｎｍ〜５μｍの範囲で選ばれる。また、この電子輸送層は、一般式（１）で表されるトリアジン化合物を含み、かつ従来公知の電子輸送材料を含んでいてもよく、一種又は二種以上からなる一層構造であってもよいし、或いは、同一組成又は異種組成の複数層からなる積層構造であってもよい。
【００６２】
又、本発明においては、発光材料は発光層のみに限定することはなく、発光層に隣接した正孔輸送層、又は電子輸送層に１種含有させてもよく、それにより更に有機電界発光素子の発光効率を高めることができる。
【００６３】
本発明の有機電界発光素子に好ましく用いられる基板は、ガラス、プラスチックなどの種類には特に限定はなく、又、透明のものであれば特に制限はない。本発明の有機電界発光素子に好ましく用いられる基板としては例えばガラス、石英、光透過性プラスチックフィルムを挙げることができる。
【００６４】
光透過性プラスチックフィルムとしては、例えばポリエチレンテレフタレート（ＰＥＴ）、ポリエチレンナフタレート（ＰＥＮ）、ポリエーテルスルホン（ＰＥＳ）、ポリエーテルイミド、ポリエーテルエーテルケトン、ポリフェニレンスルフィド、ポリアリレート、ポリイミド、ポリカーボネート（ＰＣ）、セルローストリアセテート（ＴＡＣ）、セルロースアセテートプロピオネート（ＣＡＰ）等からなるフィルム等が挙げられる。
【００６５】
本発明の有機電界発光素子を作製する好適な例を説明する。例として、前記の陽極／正孔注入層／正孔輸送層／発光層／電子輸送層／電子注入層／陰極からなる有機電界発光素子の作製法について説明する。
【００６６】
まず適当な基板上に、所望の電極用物質、例えば陽極用物質からなる薄膜を、１μｍ以下、好ましくは１０〜２００ｎｍの範囲の膜厚になるように、蒸着やスパッタリングなどの方法により形成させて陽極を作製する。次に、この上に素子材料である正孔注入層、正孔輸送層、発光層、電子輸送層／電子注入層からなる薄膜を形成させる。
【００６７】
なお、陽極と発光層又は正孔注入層の間、及び、陰極と発光層又は電子注入層との間にはバッファー層（電極界面層）を存在させてもよい。
【００６８】
更に上記基本構成層の他に必要に応じてその他の機能を有する層を積層してもよく、例えば正孔ブロック層、電子ブロック層などのような機能層を有していてもよい。
【００６９】
次に、本発明の有機電界発光素子の電極について説明する。有機電界発光素子における陽極としては、仕事関数の大きい（４ｅＶ以上）金属、合金、電気伝導性化合物及びこれらの混合物を電極物質とするものが好ましく用いられる。このような電極物質の具体例としてはＡｕなどの金属、ＣｕＩ、酸化インジウム−スズ（ＩＴＯ）、ＳｎＯ２、ＺｎＯなどの導電性透明材料が挙げられる。
【００７０】
上記陽極は蒸着やスパッタリングなどの方法によりこれらの電極物質の薄膜を形成させ、フォトリソグラフィー法で所望の形状のパターンを形成してもよく、或いは蒸着やスパッタリング時に所望の形状のマスクを介してパターンを形成してもよい。
【００７１】
一方、陰極としては、仕事関数の小さい（４ｅＶ以下）金属（電子注入性金属と称する）、合金、電気伝導性化合物及びこれらの混合物を電極物質とするものが好ましく用いられる。このような電極物質の具体例としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ２Ｏ３）混合物、インジウム、リチウム／アルミニウム混合物、希土類金属などが挙げられる。これらの中で、電子注入性及び酸化などに対する耐久性の点から、電子注入性金属とこれより仕事関数の値が大きく安定な金属である第二金属との混合物、例えばマグネシウム／銀混合物、マグネシウム／アルミニウム混合物、マグネシウム／インジウム混合物、アルミニウム／酸化アルミニウム（Ａｌ２Ｏ３）混合物、リチウム／アルミニウム混合物などが好適である。上記陰極は、これらの電極物質を蒸着やスパッタリングなどの方法で薄膜を形成させることにより作製することができる。
【００７２】
前記の様に、適当な基板上に所望の電極用物質、例えば陽極用物質からなる薄膜を１μｍ以下、好ましくは１０〜２００ｎｍの範囲の膜厚になるように、蒸着やスパッタリングなどの方法により形成させて陽極を作製した後、該陽極上に前記の通り正孔注入層、正孔輸送層、発光層、電子輸送層／電子注入層からなる各層薄膜を形成させた後、その上に陰極用物質からなる薄膜を１μｍ以下、好ましくは５０〜２００ｎｍの範囲の膜厚になるように、例えば蒸着やスパッタリングなどの方法により形成させて陰極を設け、所望の有機電界発光素子が得られる。
【００７３】
本発明の有機電界発光素子は、照明用や露光光源のような一種のランプとして使用してもよいし、画像を投影するタイプのプロジェクション装置や、静止画像や動画像を直接視認するタイプの表示装置（ディスプレイ）として使用してもよい。動画再生用の表示装置として使用する場合の駆動方式は単純マトリクス（パッシブマトリクス）方式でもアクティブマトリクス方式でもどちらでもよい。又、異なる発光色を有する本発明の有機電界発光素子を２種以上使用することにより、フルカラー表示装置を作製することが可能である。
【図面の簡単な説明】
【００７４】
【図１】実施例で作製する単層素子の断面図である。
【符号の説明】
【００７５】
１．ＩＴＯ透明電極付きガラス基板
２．正孔注入層
３．電荷発生層
４．正孔輸送層
５．発光層
６．電子輸送層
７．陰極層
【実施例】
【００７６】
以下、本発明を実施例に基づきさらに詳細に説明するが、本発明はこれら実施例により何ら限定して解釈されるものではない。
【００７７】
ＦＤＭＳ測定は、日立製作所製のＭ−８０Ｂを用いて行った。
【００７８】
１Ｈ−ＮＭＲ測定は、Ｇｅｍｉｎｉ２００（バリアン社製）を用いて行った。
【００７９】
有機電界発光素子の発光特性は、室温下、作製した素子に直流電流を印加し、ＬＵＭＩＮＡＮＣＥＭＥＴＥＲ（ＢＭ−９）（ＴＯＰＣＯＮ社製）の輝度計を用いて評価した。
【００８０】
合成例−１
【００８１】
【化２３】
2019127440.tif 000025
【００８２】
アルゴン気流下、２−（３−ブロモ−５−クロロフェニル）−４，６−ジフェニル−１，３，５−トリアジン（７０．０ｇ，０．１６６ｍｏｌ）、９−フェナントレンボロン酸（３８．６ｇ，０．１７４ｍｏｌ）、及びテトラキス（トリフェニルホスフィン）パラジウム（３．８３ｇ，３．３１ｍｍｏｌ）をテトラヒドロフラン（１０００ｍＬ）に懸濁し、得られた懸濁液に４．０Ｍ−水酸化ナトリウム水溶液（１２４ｍＬ，０．４９７ｍｏｌ）を滴下した。得られた混合物を７０℃で２４時間撹拌した。放冷後、水（５５０ｍＬ）を加え、析出した固体を濾別し、水、メタノール、ヘキサンで固体を洗浄した。再結晶（トルエン）することで、反応中間体である２−［３−クロロ−５−（９−フェナントリル）フェニル］−４，６−ジフェニル−１，３，５−トリアジンの白色固体（収量７８．９ｇ、収率９２％）を得た。
【００８３】
合成例−２
【００８４】
【化２４】
2019127440.tif 000026
【００８５】
アルゴン気流下、合成例−１で得られた２−［３−クロロ−５−（９−フェナントリル）フェニル］−４，６−ジフェニル−１，３，５−トリアジン（５．２０ｇ，１０ｍｍｏｌ）、ビスピナコラートジボロン（３．８１ｇ，１５ｍｍｏｌ）、酢酸パラジウム（２２．５ｍｇ，０．１０ｍｍｏｌ）、２−ジシクロヘキシルホスフィノ−２’，４’，６’−トリイソプロピルビフェニル（９５．４ｍｇ，０．２０ｍｍｏｌ）、及び酢酸カリウム（２．９５ｇ，３０ｍｍｏｌ）を１，４−ジオキサン（２００ｍＬ）に懸濁し、１００℃で４時間撹拌した。放冷後、濾過により沈殿成分を除去した。クロロホルム（２００ｍＬ）、水（１００ｍＬ）を加えて撹拌した後、水層と有機層を分離した。更に、水層をクロロホルム（５０ｍＬ）で３回抽出し、有機層と合わせた。有機層から低沸点成分を減圧留去して、固体の粗生成物を得た。ヘキサンを加えて０℃に冷却しながら撹拌・懸濁させ、得られた個体を濾取した。得られた固体を減圧乾燥することで、２−［３−｛（４，４，５，５−テトラメチル−１，３，２−ジオキサボロラン−２−イル）フェニル｝−５−（９−フェナントリル）フェニル］−４，６−ジフェニル−１，３，５−トリアジンの乳白色粉末（収量６．０７ｇ，収率９９％）を得た。
【００８６】
１Ｈ―ＮＭＲ（ＣＤＣｌ３）δ（ｐｐｍ）：１．４３（ｓ，１２Ｈ），７．５１―７．７５（ｍ，１０Ｈ），７．８２（ｓ，１Ｈ），７．８９―７．９８（ｍ，２Ｈ），８．２３（ｂｒｓ，１Ｈ），８．７５―８．８１（ｍ，５Ｈ），８．８３（ｂｒｄ，Ｊ＝８．２Ｈｚ，１Ｈ），９．０１（ｂｒｓ，１Ｈ），９．２４（ｂｒｓ，１Ｈ）．
合成例−３
【００８７】
【化２５】
2019127440.tif 000027
【００８８】
アルゴン気流下、２，５−ジブロモピリジン（３．００ｇ，１２．７ｍｍｏｌ）、３−キノリンボロン酸（２．２０ｇ，１２．７ｍｍｏｌ）、テトラキス（トリフェニルホスフィン）パラジウム（５８７ｍｇ，０．５０８ｍｍｏｌ）、炭酸カリウム（５．２７ｇ，３８．１ｍｍｏｌ）をテトラヒドロフラン（４０ｍＬ）及び水（３５ｍＬ）の混合溶媒に懸濁し、７０℃で２０時間撹拌した。放冷後、低沸点成分を減圧留去した後、酢酸エチル（５０ｍＬ）及び水（５０ｍＬ）を加えて撹拌した。得られた混合液から有機層のみを取り出し、低沸点成分を減圧留去して目的物の粗体を得た。得られた粗体をシリカゲルクロマトグラフィー（展開溶媒：クロロホルム、ヘキサンの混合溶媒）によって精製し、目的の３−ブロモ−６−（３−キノリル）ピリジンの白色固体（収量２．２６ｇ、収率６２％）を得た。
【００８９】
合成実施例−１
【００９０】
【化２６】
2019127440.tif 000028
【００９１】
窒素気流下、合成例−２で得た２−［３−｛（４，４，５，５−テトラメチル−１，３，２−ジオキサボロラン−２−イル）フェニル｝−５−（９−フェナントリル）フェニル］−４，６−ジフェニル−１，３，５−トリアジン（３００ｍｇ，０．４９１ｍｍｏｌ）、合成例−２で得た３−ブロモ−６−（３−キノリル）ピリジン（１６８ｍｇ，０．５８８ｍｍｏｌ）、炭酸カリウム（２０４ｍｇ，１．４７ｍｍｏｌ）、酢酸パラジウム（２．２０ｍｇ，０．００９８ｍｍｏｌ）、及び２−ジシクロヘキシルホスフィノ−２’，４’，６’−トリイソプロピルビフェニル（９．３６ｍｇ，０．０１９ｍｍｏｌ）をテトラヒドロフラン（３ｍＬ）及び水（１．４ｍＬ）に溶解した。得られた溶液を７０℃で５時間撹拌した。室温まで冷却後、水（５ｍＬ）を加えた後、析出物を濾取した。得られた析出物をシリカゲルクロマトグラフィー（展開溶媒：クロロホルム）により精製し、目的の４，６−ジフェニル−２−｛３−［６−（３−キノリル）ピリジン−３−イル］−５−（９−フェナントリル）フェニル｝−１，３，５−トリアジン（化合物  Ａ−５）の白色固体（２７０ｍｇ，収率８０％）を得た。
【００９２】
ＦＤＭＳ：６８９
素子評価に用いた化合物の構造式及びその略称を以下に示す。
【００９３】
【化２７】
2019127440.tif 000029
【００９４】
素子実施例−１
基板には、２ｍｍ幅の酸化インジウム−スズ（ＩＴＯ）膜（膜厚１１０ｎｍ）がストライプ状にパターンされたＩＴＯ透明電極付きガラス基板を用いた。この基板をイソプロピルアルコールで洗浄した後、オゾン紫外線洗浄にて表面処理を行った。洗浄後の基板に、真空蒸着法で各層の真空蒸着を行い、断面図を図１に示すような発光面積４ｍｍ２有機電界発光素子を作製した。なお、各有機材料は抵抗加熱方式により成膜した。
【００９５】
まず、真空蒸着槽内に前記ガラス基板を導入し、１．０×１０−４Ｐａまで減圧した。
【００９６】
その後、図１の１で示すＩＴＯ透明電極付きガラス基板上に有機化合物層として、正孔注入層２、電荷発生層３、正孔輸送層４、発光層５、電子輸送層６、及び陰極層７を、この順番に積層させながら、いずれも真空蒸着で成膜した。
【００９７】
正孔注入層２としては、昇華精製したＨＩＬを０．１５ｎｍ／秒の速度で６５ｎｍ成膜した。
【００９８】
電荷発生層３としては、昇華精製したＨＡＴを０．０５ｎｍ／秒の速度で５ｎｍ成膜した。
【００９９】
正孔輸送層４としては、ＨＴＬを０．１５ｎｍ／秒の速度で１０ｎｍ成膜した。
【０１００】
発光層５としては、ＥＭＬ−１とＥＭＬ−２を９５：５（重量比）の割合で２５ｎｍ成膜した（成膜速度０．１８ｎｍ／秒）。
【０１０１】
電子輸送層６としては、本発明の合成実施例−１で合成した４，６−ジフェニル−２−｛３−［６−（３−キノリル）ピリジン−３−イル］−５−（９−フェナントリル）フェニル｝−１，３，５−トリアジン（化合物  Ａ−５）を３０ｎｍ成膜した（成膜速度０．１５ｎｍ／秒）。
【０１０２】
最後に、ＩＴＯストライプと直行するようにメタルマスクを配し、陰極層７を成膜した。陰極層７は、銀／マグネシウム（重量比１／１０）と銀を、この順番に、それぞれ８０ｎｍ（成膜速度０．５ｎｍ／秒）と２０ｎｍ（成膜速度０．２ｎｍ／秒）で製膜し、２層構造とした。
【０１０３】
それぞれの膜厚は、触針式膜厚測定計（ＤＥＫＴＡＫ）で測定した。
【０１０４】
さらに、この素子を酸素及び水分濃度１ｐｐｍ以下の窒素雰囲気グローブボックス内で封止した。封止は、ガラス製の封止キャップと前記成膜基板エポキシ型紫外線硬化樹脂（ナガセケムテックス社製）を用いた。
【０１０５】
素子参考例−１
素子実施例−１において、電子輸送層６に、４，６−ジフェニル−２−｛３−［６−（３−キノリル）ピリジン−３−イル］−５−（９−フェナントリル）フェニル｝−１，３，５−トリアジン（化合物  Ａ−５）を３０ｎｍ成膜（成膜速度０．１５ｎｍ／秒）する代わりに、化合物  ＥＴＬ−１を３０ｎｍ成膜（成膜速度０．１５ｎｍ／秒）した以外は、素子実施例−１と同じ方法で有機電界発光素子を作成した。
【０１０６】
作製した有機電界発光素子に直流電流を印加し、ＴＯＰＣＯＮ社製のＬＵＭＩＮＡＮＣＥ  ＭＥＴＥＲ（ＢＭ−９）の輝度計を用いて発光特性を評価した。発光特性として、電流密度１０ｍＡ／ｃｍ２を流した時の電圧（Ｖ）、電流効率（ｃｄ／Ａ）を測定し、連続点灯時の素子寿命を測定した。なお、当該素子寿命は、初期輝度を８００ｃｄ／ｍ２で駆動したときの連続点灯時の輝度減衰時間を測定し、輝度（ｃｄ／ｍ２）が２０％減じるまでに要した時間を測定したうえで、素子参考例−１において輝度（ｃｄ／ｍ２）が２０％減じるまでに要した時間を１００とした時の相対値で表した。結果を以下に示す。
【０１０７】
【表１】
2019127440.tif 000030
【０１０８】
表１より、参考例に比べて、本発明のアジン化合物を用いた有機電界発光素子は、駆動電圧、発光効率及び素子寿命において顕著に優れることが見出された。
【産業上の利用可能性】
【０１０９】
本発明は、有機電界発光素子の電子輸送層として用いることで素子の低電圧駆動、高効率化及び長寿命化を可能にする新規構造を有するトリアジン化合物を提供し、さらに当該化合物を用いた低電圧化を備えた有機電界発光素子を提供するものである。
【図１】
2019127440.tif 000033